Des solutions d'imprégnation conformes à la présente invention qui sont spécialement intéressantes sont celles dans lesquelles le principe actif A + B possède les significations S1 à S5 suivantes * quand on souhaite obtenir une résine d'imprégnation présentant en plus (à côté des bonnes propriétés visées en matière de thermostabilité, résilience et rhéologie) une réactivité qui est augmentée Si : A représente au moins un oligomère poly(imide-amide) thermoplastique réactif choisi dans le groupe formé par les espèces Al, A2 et A3 ;B = B1, c'est-à-dire représente un ingrédient imide consistant dans un ou plusieurs composé(s) imide(s) choisi dans le groupe formé par les espèces Bl.l et B1.2 ; la proportion de B1 représente 10 à 40 % du poids du principe actif * quand on souhaite obtenir une résine d'imprégnation d'une part présentant en plus une réactivité qui est augmentée, et d'autre part possédant un caractère collant qui est porté à son meilleur niveau S2 :A représente au moins un oligomère choisi parmi Al, A2 et A3 ; B = B8 et représente un mélange binaire d'un ingrédient imide B1 avec un ingrédient acrylate B2 ; la proportion partielle de B1 représente 10 à 40 % du poids de l'ensemble A + B1 ; la proportion partielle de 82 représente 10 à 40 % du poids de l'ensemble A + B2 ; la proportion globale du mélange B8 = B1 + B2 représente 20 à 50 % du poids du principe actif * quand on souhaite obtenir une résine d'imprégnation d'une part présentant en plus une réactivité qui est augmentée, et d'autre part possédant un taux de fluage qui est porté à son meilleur niveau : S3 :A représente au moins un oligomère choisi parmi Al, A2 et A3 ; B = 88 et représente un mélange binaire d'un ingrédient imide B1 avec un ingrédient alkénylphénol B3 ; la proportion partielle de B1 représente 10 à 40 % du poids de l'ensemble A + B1 ; la proportion partielle de 83 représente 2 à 20 % du poids de l'ensemble A + 83 ; la proportion globale du mélange B8 = B1 + B3 représente 10 à 40 % du poids du principe actif S4 :A représente au moins un oligomère choisi parmi Al, A2 et A3 ; B = B8 et représente un mélange binaire d'un ingrédient imide B1 avec un ingrédient phénolique B4 ; la proportion partielle de B1 représente 10 à 40 % du poids de l'ensemble A + B1 ; la proportion partielle de B4 représente 2 à 20 % du poids de l'ensemble A + B4 ; la proportion globale du mélange B8 = B1 + B4 représente 10 à 40 % du poids du principe actif * quand on souhaite obtenir une résine d'imprégnation d'une part présentant en plus une réactivité qui est augmentée, et d'autre part possédant un caractère collant et un taux de fluage qui sont portés à la fois à leurs meilleurs niveaux S5 :A représente au moins un oligomère choisi parmi Al, A2 et A3 ; B = B8 et représente un mélange ternaire d'un ingrédient imide B1 avec un ingrédient acrylate 82 et avec un ingrédient phénolique B4 ; la proportion partielle de B1 représente 10 à 40 % du poids de l'ensemble A + B1 ; la proportion partielle de B2 représente 10 à 40 % du poids de l'ensemble A + 82 ; la proportion partielle de B4 représente 2 à 20 % du poids de l'ensemble A + B4 ; la proportion globale du mélange B8 = B1 + B2 + 84 représente 10 à 50 % du poids du principe actif.